(57)【要約】【課題】木材パルプ繊維と合成繊維とを組み合わせて得られる不織布シートの製造方法であって、紙粉の発生と繊維間の融着を低減できる製造方法を提供すること。【解決手段】木材パルプ繊維とメルトブロー繊維とを含む不織布シートの製造方法であって、原反ロールから原紙を繰り出す工程と、折り板を用いた折り加工により、原紙を流れ方向に二つ折りにする工程と、フォールディングロールを用いた折り加工により、二つ折りにされた原紙を幅方向に折り畳む工程と、折り畳まれた原紙の中央部を、バンドソーにより切断する工程と、バンドソーを冷却する工程と、集塵機で紙粉を捕集する工程と、を含む、不織布シートの製造方法。【選択図】図１
2017115262.tif 000002
【特許請求の範囲】
【請求項１】
木材パルプ繊維とメルトブロー繊維とを含む不織布シートの製造方法であって、
原反ロールから原紙を繰り出す工程と、
折り板を用いた折り加工により、原紙を流れ方向に二つ折りにする工程と、
フォールディングロールを用いた折り加工により、二つ折りにされた原紙を幅方向に折り畳む工程と、
折り畳まれた原紙の中央部を、バンドソーにより切断する工程と、
バンドソーを冷却する工程と、
集塵機で紙粉を捕集する工程と、を含む、不織布シートの製造方法。
【請求項２】
原反ロールから原紙を繰り出す工程以降に設けられる、すべての回転ロールを駆動ロールとする、請求項１に記載の不織布シートの製造方法。
【請求項３】
折り板を用いた折り加工が施される区域を区画化し、集塵機により紙粉を捕集する、請求項１又は２に記載の不織布シートの製造方法。
【請求項４】
集塵機により、バンドソーにより切断された切断面から紙粉を捕集する、請求項１から３のいずれかに記載の不織布シートの製造方法。
【発明の詳細な説明】
【技術分野】
【０００１】
本発明は、紙粉の発生を抑えつつ、繊維の融着を防止可能な不織布シートの製造方法に関する。
【背景技術】
【０００２】
従来、病院施設等における高齢者介護の現場において、おむつ交換時における下拭き用途で、レンタルのリネンタオルが使用されている。この場合、リネンタオルには、水に洗浄成分を溶解させた専用の薬液を含浸させ、これを加温して使用している。このリネンタオルは、厚みのある綿タオル地素材であり、保水性や加温後の保温性に優れており、下拭き用途には適した特性を有している。
【０００３】
しかしながら、リネンタオルは、専門業者により回収・洗浄されてリユースされることが前提となっており、Ｂａｃｉｌｌｕｓ属細菌等、芽胞を形成する菌類を完全に消毒することは困難であって、これが院内感染のリスクを増大させることも想定されていた。このため、リネンタオルに代えて、あらかじめ薬液を不織布に含浸させたウェットワイパーを使用することが提案されている。
【０００４】
このウェットワイパーは、基布となる不織布に、水やアルコールを含有する薬液を含浸させることにより製造されており、従来、各種の器具の表面や、手指、顔面、臀部等の皮膚における汚れの除去や拭き取りのために使用されていた。ウェットワイパーの基布となる不織布としては、代表的には、レーヨン等の化学繊維から製造される不織布が用いられている。しかし、このような化学繊維から製造される不織布は、布に近い良好な肌触りをもつものの、薬液を含浸させることにより強度が低下するほか、リネンタオルに比べて使用感に劣るものである。
【０００５】
このような問題を解決するため、例えば、特許文献１には、セルロース系繊維を６０質量％以上９９質量％以下、アクリル繊維を１質量％以上４０質量％以下含有し、かつ熱融着性繊維を１０質量％以上含有せず、捲縮性繊維を含有しない不織布であって、０．５５ｇ／ｃｍ２荷重下におけるこの不織布の繊維密度が０．０５ｇ／ｃｍ３以上０．１ｇ／ｃｍ３以下であるウェットティッシュ用不織布、及びこれを使用したウェットティッシュが開示されている。
【先行技術文献】
【特許文献】
【０００６】
【特許文献１】特開平１０−２８０２６１号公報
【発明の概要】
【発明が解決しようとする課題】
【０００７】
しかしながら、特許文献１に記載されているような、木材パルプ繊維を含むセルロース系繊維と合成繊維とを組み合わせて得られる不織布シートの製造においては、各種加工を行う際に、紙粉が発生するおそれがあるとともに、折り畳まれた原反ロールを切断する際には、合成繊維の融着が起こる可能性もあった。したがって、本発明は、以上の課題に鑑みてなされたものであり、木材パルプ繊維と合成繊維とを組み合わせて得られる不織布シートの製造方法であって、紙粉の発生と繊維間の融着を低減できる製造方法を提供することを目的とする。
【課題を解決するための手段】
【０００８】
本発明の発明者らは、上記課題に鑑み、鋭意研究を行った。その結果、木材パルプ繊維とメルトブロー繊維とを含む不織布シートの製造方法において、折り畳まれた不織布シートを切断する際に使用するバンドソーを冷却するとともに、各工程で発生する紙粉を、集塵機で捕集することにより、上記課題を解決できることを見出し、本発明を完成するに至った。具体的には、本発明は、以下のものを提供する。
【０００９】
（１）  本発明の第１の態様は、木材パルプ繊維とメルトブロー繊維とを含む不織布シートの製造方法であって、原反ロールから原紙を繰り出す工程と、折り板を用いた折り加工により、原紙を流れ方向に二つ折りにする工程と、フォールディングロールを用いた折り加工により、二つ折りにされた原紙を幅方向に折り畳む工程と、折り畳まれた原紙の中央部を、バンドソーにより切断する工程と、バンドソーを冷却する工程と、集塵機で紙粉を捕集する工程と、を含む、不織布シートの製造方法である。
【００１０】
（２）  本発明の第２の態様は、（１）に記載の不織布シートの製造方法であって、原反ロールから原紙を繰り出す工程以降に設けられる、すべての回転ロールを駆動ロールとすることを特徴とする。
【００１１】
（３）  本発明の第３の態様は、（１）又は（２）に記載の不織布シートの製造方法であって、折り板を用いた折り加工が施される区域を区画化し、集塵機により紙粉を捕集することを特徴とする。
【００１２】
（４）  本発明の第４の態様は、（１）から（３）のいずれかに記載の不織布シートの製造方法であって、集塵機により、バンドソーにより切断された切断面から紙粉を捕集することを特徴とする。
【発明の効果】
【００１３】
本発明の不織布シートの製造方法においては、折り畳まれた原紙を切断するバンドソーを冷却しつつ、集塵機を使用して各工程で発生する紙粉を捕集する。これにより、木材パルプ繊維と合成繊維からなる不織布シートを製造するにあたり、バンドソーの過熱による合成繊維の融着を抑制しつつ、発生する紙粉は、集塵機を用いて補集することにより、最終製品への紙粉の混入を防止することができる。
【図面の簡単な説明】
【００１４】
【図１】本発明の不織布シートの製造方法の概略を示す図面である。
【図２】（ａ）及び（ｂ）は、ティシューソフトネス測定装置ＴＳＡの測定原理を示す図である。
【図３】ＴＳＡによるサンプルのＴＳ７値及びＴＳ７５０値の測定図である。
【発明を実施するための形態】
【００１５】
以下、本発明を実施するための形態（以下、実施形態）について詳細に説明する。
【００１６】
＜不織布シートの製造方法＞
図１は、本発明の不織布シートの製造方法の概略を示す図面である。本発明の不織布シートの製造方法は、原反ロール１から原紙を繰り出す工程（工程１）と、折り板２０を用いた折り加工により、原紙を流れ方向に二つ折りにする工程（工程２）と、フォールディングロール２２を用いた折り加工により、二つ折りにされた原紙を幅方向に折り畳む工程（工程３）と、折り畳まれた原紙の中央部を、バンドソー３０により切断する工程（工程４）と、バンドソー３０を冷却する工程（工程５）と、集塵機３５で紙粉を捕集する工程（工程６）と、を含む。
【００１７】
ここで、従来、不織布シートの製造にあたって、粉塵の発生や合成繊維の融着を防止するため、不織布シートの切断に用いられるバンドソー３０の回転率を調整する場合があった。バンドソー３０の刃速を増加させる場合、粉塵の発生は抑制することができるが、不織布シート中に合成繊維が含まれている場合には、バンドソー３０の刃速の増加に伴い発生する熱により、合成繊維が融着してしまうおそれがあった。本発明の不織布シートの製造方法においては、集塵機３５を設けて各工程で発生する紙粉を捕集するため、バンドソー３０の刃速を過剰に増加させる必要がなく、かつそのような条件でのバンドソー３０の作動下で発生する熱についても、バンドソー３０を冷却することにより除去することができるので、最終製品への紙粉の混入を最低限に抑制しつつ、繊維間の融着も効果的に防止することができる。
【００１８】
［工程１から工程３］
工程１から工程３においては、原反ロール１から原紙を繰り出し、折り板２０を用いた折り加工により、原紙を流れ方向に二つ折りにするとともに、フォールディングロール２２を用いた折り加工により、二つ折りにされた原紙を幅方向に折り畳む。すなわち、本発明においては、所定の方法により製造された原反ロール１を、まず流れ方向に二つ折りにし、二つ折りにされた原紙を幅方向に折り畳んでいる。このため、後述するバンドソー３０により切断された後の状態においては、不織布シートは４つ折りにされることとなる。
【００１９】
工程１から工程３においては、（工程１以降の）すべての回転ロール（例えば、フィードロール２１やフォールディングロール２２）を駆動ロールとすることが好ましい。これらの回転ロールを駆動ロールとすることにより、不織布シートの製造過程において、回転ロールと原紙との間の摩擦が最低限に抑えられ、回転ロールと原紙との摩擦により生じる紙粉の発生量を低減することができる。
【００２０】
［工程４］
工程４においては、折り畳まれた原紙の中央部をバンドソー３０により切断する。ここで、バンドソー３０の刃幅は３０ｍｍ以上５０ｍｍ以下であることが好ましく、厚みは０．５ｍｍ以上１．２ｍｍ以下であることが好ましい。バンドソー３０の刃幅及び厚みを上記の範囲内のものとすることにより、バンドソー３０の効率的な冷却を実現し、刃速を増加させた場合にも、合成繊維の融着を防止しつつも、不織布シートの安定した切断が可能となる。バンドソー３０の刃速は、３３０ｍ／ｍｉｎ．以上５３０ｍ／ｍｉｎ．以下であることが好ましい。バンドソー３０の刃速を上記の範囲内のものとすることにより、紙粉の発生を効果的に抑制しつつも、合成繊維の融着も防止することができる。
【００２１】
［工程５］
工程５では、バンドソー３０を冷却する。ここで、バンドソー３０の冷却は、冷風を送風することにより行うことが好ましいが、この場合、バンドソー３０の両側から合計４，０００℃・Ｌ／ｍｉｎ．以上１２，０００℃・Ｌ／ｍｉｎ．以下の冷風を送風してバンドソー３０を冷却することが好ましい。以上のような条件とすることにより、過剰な設備投資を抑えつつ、合成繊維の融着を効果的に防止することができる。
【００２２】
［工程６］
工程６では、集塵機３５で紙粉を除去する。工程６を設けることにより、バンドソー３０の刃速を必要以上に増加させる必要がなくなり、刃速の増加による熱の発生を防止することができる。
【００２３】
ここで、本発明の不織布シートの製造方法においては、発生する紙粉を効果的に捕集するため、折り板２０を用いた折り加工が施される区域を区画化し、この区画から集塵機３５を用いて紙粉を捕集することが好ましい。折り板２０を用いた折り加工が施される区域では、原紙に応力が加えられるため、紙粉が発生しやすい傾向にあるが、この区域を区画化することにより、外部への紙粉の飛散を防止して集塵効果を向上させることができる。
【００２４】
また、本発明においては、集塵機３５により、バンドソー３０により切断された切断面から紙粉を捕集することが好ましい。バンドソー３０による不織布シートの切断面には、紙粉が集中して発生するので、集塵機３５によりこの部位から紙粉を捕集することにより、効果的に紙粉を捕集することができる。
【００２５】
＜不織布シート＞
本発明の不織布シートの製造方法が適用される不織布シートは、必要に応じて、薬液を浸含させて使用したり、乾燥状態のまま使用したりする、ワイパーの基布として用いられるものであり、例えば、６０質量％以上８０質量％以下の木材パルプ繊維と、２０質量％以上４０質量％以下のメルトブロー繊維と、を含む不織布シートであり、木材パルプ繊維からなるウェブに、メルトブロー繊維が一体化されて構成されているものである。この不織布シートの製造に用いられる繊維材料のうち、木材パルプ繊維は吸水性が高く、メルトブロー繊維は柔軟性があって、微細な塵埃を捕集しやすい、という特徴を有する。木材パルプ繊維とメルトブロー繊維の含有率を上記の範囲内とすることにより、吸水性と、柔軟性及び塵埃捕集性との両者の特徴が、バランスをもって発現するものとなる。
【００２６】
［木材パルプ繊維］
木材パルプ繊維は、針葉樹や広葉樹から製造されるものであり、例えば、パルプを漂白精製処理した晒パルプである針葉樹晒クラフトパルプ（ＮＢＫＰ）、広葉樹晒クラフトパルプ（ＬＢＫＰ）、及びこれらの混合物を用いることができる。これらの中でも、発塵抑制の観点から、針葉樹晒クラフトパルプが好ましい。
【００２７】
木材パルプ繊維の使用量は、６５質量％以上７５質量％以下であることがより好ましい。木材パルプ繊維の使用量を上記の範囲内のものとすることにより、不織布シートの吸水性がより改善されたものとなり、柔軟性及び塵埃捕集性とのバランスも良好となる。
【００２８】
［メルトブロー繊維］
本発明において使用されるメルトブロー繊維とは、合成樹脂を原料とし、メルトブロー法により得られる合成繊維である。メルトブロー法としては、公知の方法を採用することができ、例えば、合成樹脂を加熱して溶融樹脂液を形成し、この溶融樹脂液を多数の口金を持つダイから糸状に押し出し、高温・高圧の空気流をダイから押し出された溶融樹脂液に吹き付けて、繊維を形成する方法を挙げることができる。
【００２９】
メルトブロー繊維の調製に用いられる合成樹脂としては、特に限定されるものではないが、ポリエチレン系ポリマー、ポリプロピレン系ポリマー等のポリオレフィン系ポリマーを使用することが好ましく、ポリプロピレン系ポリマーを使用することがより好ましい。ポリプロピレン系ポリマーとしては、ポリプロピレンホモポリマーや、エチレン、ブチレン、ペンテン、ヘキセンといった他のα−オレフィンをコモノマーとするポリプロピレンコポリマーであってもよく、これらを併用してもよい。また、これらのポリプロピレン系ポリマーには、本発明の目的を損なわない範囲で他のポリマーや、充填材を添加してもよい。
【００３０】
メルトブロー繊維の使用量は、２５質量％以上３５質量％以下であることがより好ましい。メルトブロー繊維の使用量が上記の範囲内のものであることにより、柔軟性及び塵埃捕集性がより改善されたものとなり、吸水性とのバランスも良好となる。
【００３１】
本発明においては、不織布シートを構成するメルトブロー繊維のうち、平均直径５μｍ以下の太さのメルトブロー繊維の割合が５０質量％以上であることが好ましい。平均直径５μｍ以下の太さのメルトブロー繊維の割合が、上記の範囲内のものであることにより、不織布シートの風合いと拭き取り性が良好なものとなる。
【００３２】
［他の繊維］
ワイパーの基布となる、本発明の不織布シートには、本発明の目的を損なわない範囲で、他の繊維を適宜配合することができる。そのような他の繊維としては、例えば、砕木パルプ（ＧＰ）等のメカニカルパルプ；亜硫酸パルプ等の化学パルプ；薬品処理と機械処理を併用して得られたセミケミカルパルプ；ケナフ、コットンリンター、麻等の非木材パルプ繊維；古紙パルプ等を挙げることができる。
【００３３】
［不織布シートの調製方法］
本発明において、ワイパーの基布として用いられる不織布シートは、木材パルプシートを粉砕して得られるパルプウェブにメルトブロー法により得られる高温の繊維状樹脂を一体化する方法により製造することができる。
【００３４】
［坪量］
ＪＩＳ  Ｐ  ８１２４に準拠して測定される、上記の不織布シートの坪量は、１枚当たり、５０ｇ／ｍ２以上９０ｇ／ｍ２以下であることが好ましい。不織布シートの坪量を上記の範囲内のものとすることにより、ウェットワイパーに必要な強度を十分に確保しつつ、柔らかさを十分に維持し、不織布シートの製造コストも低廉に抑えることができる。
【００３５】
［比容積］
密度・緊度の逆数であり、一定質量に対する容積であって、嵩とも呼ばれ、体積や厚み、高さ等の嵩張り状態（ｂｕｌｋｙ）の目安となる、不織布シートの比容積は、８ｃｍ３／ｇ以上１５ｃｍ３／ｇ以下であることが好ましい。比容積が上記の範囲内であることにより、不織布シートが柔らかな感触に優れ、風合いも良好なものとなる一方で、平滑性や触感も良好に維持される。なお、比容積は、不織布シートの厚さを坪量（ｇ／ｍ２）で除して算出することができる。
【００３６】
［保水量］
特に、皮膚の弱い乳幼児にも使用され、排泄物や食べこぼしを拭き取るような、対人用途のウェットワイパーは、適量の薬液を保持している。このため、そのようなウェットワイパーの基布として用いられる本発明の不織布シートは、良好な保水性を有していることが好ましい。
【００３７】
不織布シートの保水量（ＴＷＡ：Ｔｏｔａｌ  Ｗａｔｅｒ  Ａｂｓｏｒｂｅｎｃｙ）は、８．０ｇ／ｇ以上１４．０ｇ／ｇ以下であることが好ましい。不織布シートの保水量が上記の範囲内のものであることにより、汚れの拭き取り性が良好に維持され、かつ拭き取り後の皮膚に余剰の水分が残存することがない。
【００３８】
なお、保水量は、以下の測定方法に従って求めることができる。まず、不織布シートを７５ｍｍ×７５ｍｍの正方形に切断してサンプルを作製し、乾燥重量を測定する。次に、このサンプルを蒸留水中に２分間浸漬した後、水蒸気飽和状態（ＲＨ１００％）の容器中で、サンプルの１つの角部が上側の頂部となるようにし、この頂部と隣接する２つの角部とを支持して展伸した状態で吊るし、３０分放置して水切り後の重量を測定する。水切りには、ペーパータオルを３ｍｍ×３８ｍｍにカットして使用する。そして、測定値をサンプル１ｇ当たりの保水量（ｇ／ｇ）に換算する。
【００３９】
［引張り強さ］
本発明のワイパー用不織布シートは、ＪＩＳ  Ｐ  ８１１３に準拠して測定される乾燥時の縦方向引張り強さ（ＤＭＤＴ；Ｄｒｙ  Ｍａｃｈｉｎｅ  Ｄｉｒｅｃｔｉｏｎ  Ｔｅｎｓｉｌｅ  ｓｔｒｅｎｇｔｈ）と横方向引張り強さ（ＤＣＤＴ；Ｄｒｙ  Ｃｒｏｓｓ  Ｄｉｒｅｃｔｉｏｎ  Ｔｅｎｓｉｌｅ  ｓｔｒｅｎｇｔｈ）の幾何平均ＧＭＴｄｒｙ（Ｇｅｏｍｅｔｒｉｃ  Ｍｅａｎ  Ｔｅｎｓｉｌｅ  ｓｔｒｅｎｇｔｈ）が、２．０Ｎ／２５ｍｍ以上７．０Ｎ／２５ｍｍ以下であることが好ましく、２．５Ｎ／２５ｍｍ以上６．０Ｎ／２５ｍｍ以下であることがより好ましい。また、水湿潤時の縦方向引張り強さ（ＷＭＤＴ；Ｗｅｔ  Ｍａｃｈｉｎｅ  Ｄｉｒｅｃｔｉｏｎ  Ｔｅｎｓｉｌｅ  ｓｔｒｅｎｇｔｈ）と横方向引張り強さ（ＷＣＤＴ；Ｗｅｔ  Ｃｒｏｓｓ  Ｄｉｒｅｃｔｉｏｎ  Ｔｅｎｓｉｌｅ  ｓｔｒｅｎｇｔｈ）の幾何平均ＧＭＴｗｅｔが、ＧＭＴｄｒｙの９０％より大きいことが好ましく、９５％より大きいことがより好ましい。ＧＭＴｄｒｙを上記の範囲内のものとすることにより、ワイパー用不織布シートが、実用に適した適度な破れにくさを有するものとなるとともに、十分な柔らかさを有するものとなる。また、ＧＭＴｗｅｔを上記の範囲内のものとすることにより、薬液を含浸させた際においても、ワイパー用不織布シートの破れにくさと柔らかさが良好に維持される。
【００４０】
［ＴＳＡによるＴＳ７５０値、ＴＳ７値、Ｄ値の測定方法］
本発明のワイパーの基材である不織布シートの柔らかさを表すＴＳ７値、滑らかさを示すＴＳ７５０値、及び剛性を示すＤ値は、ティシューソフトネス測定装置ＴＳＡ（Ｔｉｓｓｕｅ  Ｓｏｆｔｎｅｓｓ  Ａｎａｌｙｚｅｒ）を用いて測定する。ティシューソフトネス測定装置ＴＳＡは、不織布（サンプル）の上から回転したブレード付ローターを押付けたとき、各種センサーで検知した振動データを振動解析してパラメータ化（ＴＳ値）することにより、不織布等のソフトネス（手触り感）を定量評価するものであり、ドイツのＥｍｔｅｃ  Ｅｌｅｃｔｒｏｎｉｃ  ＧｍｂＨ社（日本代理店は日本ルフト株式会社）製の商品名である。
【００４１】
ここで、図２の（ａ）及び（ｂ）は、ティシューソフトネス測定装置５の測定原理を示す図面である。ＴＳＡを用いた具体的な測定方法は、以下のとおりとなる。
【００４２】
（ｉ）図２（ａ）に示すように、ティシューソフトネス測定装置５の円形の試料台５１を外側から覆うようにサンプル５２（Ｅｍｔｅｃ  Ｅｌｅｃｔｒｏｎｉｃ  ＧｍｂＨ社のサンプルパンチを使用し、直径が約１１２．８ｍｍの円形となるように処理したもの）をセットし、サンプル５２の外周をサンプル固定リング５３及びゴム製リップ５４により固定する。
【００４３】
（ｉｉ）図２（ｂ）に示すように、ブレード付きローター５５を一定且つ可変可能な力でサンプル５２を上から押す。この工程では、力センサー５６は、ブレード５５ａの押し込み圧力をコントロールする。押し込み圧力が１００ｍＮに達すると、ブレード付きローター５５をモーター５５ｂにより、サンプル５２の上で回転数２．０（／ｓｅｃ）で回転させる。
【００４４】
（ｉｉｉ）試料台５１の振動を、試料台５１内部に設置した振動センサー５１ａで測定し、振動周波数を解析して、パラメータ化（ＴＳ値）する。振動周波数は、クリープ加工やエンボス加工といった構造的な寸法及びブレード５５ａの回転数に依存する。ブレード５５ａ自身の水平振動の誘発（共振周波数：６５００Ｈｚ）は、サンプル５２の表面を進むとき、サンプル５２の凸部による瞬間的な遮断とブレード５５ａの振動に起因して起こる。低周波数側からの最初のスペクトルの極大ピークの強度をＴＳ７５０値とし、共振周波数：６５００Ｈｚを含む（６５００Ｈｚの前後の）スペクトルの極大ピークの強度をＴＳ７値とする。
【００４５】
（ｉｖ）次に、押し込み圧力１００ｍＮと６００ｍＮで、ブレード付きローター５５を回転させずにそれぞれサンプル５２を変形させたときの上下方向の変形変位量（ｍｍ／Ｎ；Ｄ値）を計測する。
【００４６】
（ｉ）〜（ｉｖ）の手順により、不織布の柔らかさ、滑らかさ、剛性が各々数値化できる。不織布の１サンプルにつき５回測定し、その平均値を不織布のＴＳ７値、ＴＳ７５０値、Ｄ値とした。
【００４７】
また、振動解析してパラメータ化（ＴＳ値）するソフトウェアは、ｅｍｔｅｃ  ｍｅａｓｕｒｅｍｅｎｔ  ｓｙｓｔｅｍを用いる。本ソフトウェアには、各種アルゴリズム（例えば、Ｂａｓｅ  Ｔｉｓｓｕｅ、Ｆａｃｉａｌ、ＴＰ等）が備えられ、ＴＳ７値、ＴＳ７５０値及びＤ値をソフトウェア上で自動的に取得し、これらＴＳ７値、ＴＳ７５０値及びＤ値あるいは坪量、厚さ、プライ数等から各種アルゴリズムの種類によって、ＨＦ（ハンドフィール）値が計算される。本発明では、ＨＦ値ではなく、ＴＳ７値、ＴＳ７５０値及びＤ値を規定しており、上記測定条件を満たせば、アルゴリズムは何を使用してもよく、ＴＳ７値、ＴＳ７５０値及びＤ値は、アルゴリズムの種類によって変わることはない。
【００４８】
図３は、ティシューソフトネス測定装置５によるサンプル５２のＴＳ７値及びＴＳ７５０値の測定図である。図３に示すように、ブレード５５ａは一定の垂直位置にあり、右方向から左方向へサンプル５２上を水平運動する。この水平運動により、サンプル５２に垂直振動が発生し、この振動周波数を解析して、ＴＳ７値及びＴＳ７５０値を得る。ＴＳ７値がサンプル５２の素材の柔らかさを示す値であるのに対し、ＴＳ７５０値は、滑らかさやエンボス加工（凹凸性）の強さと相関性を有する値であり、数値が大きいほど粗く、より強いエンボス加工であることを意味する。また、Ｄ値は引っ張り強度試験の結果と相関性があり、数値が小さいほどより固いことを意味する。
【００４９】
（ＴＳ７５０値）
本発明が適用される不織布シートをＴＳＡにより測定したとき、ＴＳＡ上のソフトウェアにて自動的に取得した、低周波数側からの最初のスペクトルの極大ピークの強度であるＴＳ７５０値は、１５ｄＢＶ２ｒｍｓ以上３５ｄＢＶ２ｒｍｓ以下であることが好ましく、１６ｄＢＶ２ｒｍｓ以上３３ｄＢＶ２ｒｍｓ以下であることがより好ましい。ＴＳ７５０値を上記の範囲内のものとすることにより、平滑性が適度な範囲に保たれることにより、便や汚れ等の拭き取り性が良好に維持される一方で、不織布シートの触感も良好になる。
【００５０】
（ＴＳ７値）
また、ＴＳＡ上のソフトウェアにて自動的に取得した、６５００Ｈｚを含むスペクトルの極大ピークの強度であるＴＳ７値は、５ｄＢＶ２ｒｍｓ以上１２ｄＢＶ２ｒｍｓ以下であることが好ましく、６ｄＢＶ２ｒｍｓ以上８ｄＢＶ２ｒｍｓ以下であることがより好ましい。ＴＳ７値を上記の範囲内のものとすることにより、柔らかすぎず硬すぎない、良好な触感を得ることができる。
【００５１】
（Ｄ値）
さらに、不織布シートをティシューソフトネス測定装置５により測定したときの、Ｄ値は１．０ｍｍ／Ｎ以上３．５ｍｍ／Ｎ以下であることが好ましく、１．５ｍｍ／Ｎ以上３．２ｍｍ／Ｎ以下であることがより好ましい。Ｄ値を上記の範囲内のものとすることにより、不織布シートの剛性が適度なものとなって、シワの間等の細かな部位の汚れも含め、各種の部位の汚れを好適に拭き取ることができる。
【００５２】
＜ウェットワイパー＞
不織布シートには、必要に応じて薬液を含浸させることにより、ウェットワイパーとして使用することができる。本発明が適用される不織布シートを使用したウェットワイパーは、十分な強度を有するとともに、拭き取り性も良好で、柔らかな風合いを有するとともに、表面触感も良好である。
【００５３】
［薬液］
本発明が適用される不織布シートに含浸させる薬液は精製水を主成分とするものであり、基材の乾燥重量に対して、２００質量％以上４００質量％以下の割合で含浸させることができる。含浸量を上記の範囲内のものとすることにより、清拭性能に優れるとともに、べたつき感が生じることもない。なお、「精製水を主成分とする」とは、薬液の総量に対して、精製水が５０質量％以上配合されていることを意味する。
【００５４】
［防腐剤、保湿剤］
本発明の不織布シートに含浸させる薬液には、精製水の他に、微生物の繁殖を抑えるための防腐剤と、拭き取りにより皮脂が拭い去られた際に肌を保護するための保湿剤と、を少なくとも含有していることが好ましい。
【００５５】
防腐剤としては、安息香酸及びその塩類、クロルクレゾール、クロロブタノール、サリチル酸及びその塩類、ソルヒビン酸及びその塩類、デヒドロ酢酸及びその塩類、トリクロロヒドロキシジフェニルエーテル、パラオキシ安息香酸エステル及びそのナトリウム塩、フェノキシエタノール、フェノール、ラウリルジアノエチルグリシンナトリウム、レゾルシン、安息香酸パントテニルエチルエーテル、イソプロピルメチフェノール、塩化セチルピリジニウム、塩化ベンザルコニウム、塩酸クロルヘキシジン、オルトフェニルフェノール、グルコン酸クロルヘキシジン、クロルキシレノール、クロルヘキシジン、臭化アルキルイソキロリニウム、チモール、トリクロロカルバニリド、ハロカルバン、ヒノキチオール、ビリチオン亜鉛、ブチルカルバミン酸ヨウ化プロピニル、ポリアミノプロピルビグアナイド等を使用することができる。これらの防腐剤は、単独で使用してもよく、２種以上を組み合わせて使用してもよい。防腐剤の配合量は、薬液に対して、０．１質量％以上５.０質量％以下であることが好ましい。
【００５６】
保湿剤としては、水溶性成分のヒューメクタントとして作用する、グリセリン、ペンタエリスリトール等の多価アルコール、乳酸、ピロリドンカルボン酸ナトリウム等の有機酸類、尿素、エチレングリコール、ジエチレングリコール、プロピレングリコール、ジプロピレングリコール、１，３−ブチレングリコール、ポリエチレングリコール、ジエチレングリコールモノエチルエステル等のアルキレングリコール類、また、油溶性成分のエモリエント剤として作用する、天然油脂、長鎖脂肪酸、脂肪酸エステル、ラノリン、ラノリンアルコール、ポリオキシエチレンミツロウ等のラノリン類、リン脂質、セラミド類、さらに、アロエ抽出エキス、ハチミツ等の天然保湿成分等を使用することができる。これらの保湿剤は、単独で使用してもよく、２種以上を組み合わせて使用してもよい。保湿剤の配合量は、薬液に対して、０．０００１質量％以上１０．０質量％以下であることが好ましい。
【００５７】
［その他の成分］
不織布シートの含浸させる薬液には、上記成分の他に、本発明の効果を損なわない範囲内で、医薬部外品及び化粧品等に一般的に用いられる各種成分を配合してもよい。具体的には、エタノール、イソプロパノール等のアルコール、ゲル化剤、乳化剤、増粘剤、ｐＨ調整剤、金属封鎖剤、界面活性剤、安定化剤、変色防止剤、香料、着色剤等を挙げることができる。
【００５８】
以上、実施形態を用いて本発明を説明したが、本発明の技術的範囲は上記の実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００５９】
１        原反ロール
２０      折り板
２１      フィードロール
２２      フォールディングロール
３０      バンドソー
３５      集塵機
５        ティッシューソフトネス測定装置
５１      試料台
５１ａ    振動センサー
５２      サンプル
５３      サンプル固定リング
５４      ゴム製リップ
５５      ブレード付きローター
５５ａ    ブレード
５５ｂ    モーター
５６      力センサー
【図１】
2017115262.tif 000003
【図２】
2017115262.tif 000004
【図３】
2017115262.tif 000005